(57)【要約】【課題】超伝導転移温度ＴＣのばらつきを抑制可能な鉄系化合物を提供する。【解決手段】化学式ＡＡ’Ｆｅ４Ａｓ４で表される鉄系化合物（１０）において、ＡはＬａ及びＮａであり、上記Ａ’はＲｂ及びＣｓから選ばれる少なくとも１つの元素である。鉄系化合物（１０）は、ＡＦｅ２Ａｓ２層（１６）とＡ’Ｆｅ２Ａｓ２層と（１７）とが交互に積層した結晶構造を有し、その結晶構造の空間群は、単純正方晶Ｐ４／ｍｍｍである。【選択図】図１
2019049030.tif 000002
【特許請求の範囲】
【請求項１】
化学式ＡＡ’Ｆｅ４Ａｓ４で表される鉄系化合物であって、
上記ＡはＬａ及びＮａであり、上記Ａ’はＲｂ及びＣｓから選ばれる少なくとも１つの元素であり、
ＡＦｅ２Ａｓ２層とＡ’Ｆｅ２Ａｓ２層とが交互に積層した結晶構造を有し、
上記結晶構造の空間群は、単純正方晶Ｐ４／ｍｍｍである、
鉄系化合物。
【請求項２】
上記Ｌａと上記Ｎａとの組成比を１−ｘ：ｘとして、当該ｘは、０．４以上０．８以下である、
請求項１に記載の鉄系化合物。
【請求項３】
金属管と、当該金属管に充填された請求項１又は２に記載の鉄系化合物とを備えている、超伝導線材。
【請求項４】
請求項１又は２に記載の鉄系化合物の製造方法であって、
上記ＡはＬａ及びＮａであり、上記Ａ’はＲｂ及びＣｓから選ばれる少なくとも１つの元素であり、
出発原料である、Ａ、Ａ’、Ｆｅ、及びＡｓの各元素、又は、Ａ、Ａ’、Ｆｅ、及びＡｓを含む各化合物を混合する混合工程と、
上記混合工程において混合された混合物を、容器中に密閉した状態で、７００℃以上、１０００℃以下で加熱する加熱工程とを含む、
鉄系化合物の製造方法。
【請求項５】
上記混合工程の前に、上記各化合物を秤量する秤量工程を含み、
上記秤量工程において、
秤量するＡのＦｅに対するモル比は、０．１２５以上０．３７５以下であり、
秤量するＡ’のＦｅに対するモル比は、０．１２５以上０．３７５以下であり、
秤量するＮａのＬａに対するモル比は、０．６７以上４．０以下である、
請求項４に記載の鉄系化合物の製造方法。
【請求項６】
上記秤量工程において、
秤量するＡのＦｅに対するモル比は、０．２５を上回り０．３以下であり、
秤量するＡ’のＦｅに対するモル比は、０．２５を上回り０．３以下であり、
秤量するＡｓのＦｅに対するモル比は、１を上回り１．２以下である、
請求項５に記載の鉄系化合物の製造方法。
【請求項７】
上記出発原料は、少なくともＡＡｓ、Ａ’Ａｓ、及びＦｅ２Ａｓを含む、請求項４〜６の何れか１項に記載の鉄系化合物の製造方法。
【発明の詳細な説明】
【技術分野】
【０００１】
本発明は、新規の鉄系化合物及びその製造方法に関する。また、本発明は、新規の鉄系化合物を用いた超伝導線材に関する。
【背景技術】
【０００２】
化学式（Ｂａ１−ｘＫｘ）Ｆｅ２Ａｓ２又は（Ｓｒ１−ｘＫｘ）Ｆｅ２Ａｓ２で表される鉄系化合物が知られている。これらの鉄系化合物は、ＴｈＣｒ２Ｓｉ２構造（空間群：体心正方晶Ｉ４／ｍｍｍ）の結晶構造を有することが知られている。ここでは、化学式（Ｂａ１−ｘＫｘ）Ｆｅ２Ａｓ２で表される鉄系化合物１１０を例にして、その結晶構造について説明する。
【０００３】
図７は、鉄系化合物１１０の結晶構造を示す斜視図である。鉄系化合物１１０は、ＢａＦｅ２Ａｓ２のＢａサイトの一部をＫで置換することによって得られる化合物である。図７に示すように、鉄系化合物１１０は、第１のＢａサイト１１１と、第２のＢａサイト１１２と、Ｆｅサイト１１３と、Ａｓサイト１１４とによって構成されている。第１のＢａサイト１１１及び第２のＢａサイト１１２の各々は、ｘ＝０であるＢａＦｅ２Ａｓ２において、何れもＢａが占有するサイトである。なお、鉄系化合物１１０において第１のＢａサイト１１１と、第２のＢａサイト１１２とは等価なサイトであるが、説明の便宜上、ここでは区別して記載する。
【０００４】
Ｂａサイトを占有するＢａの一部をＫで置換する場合、Ｋは、第１のＢａサイト１１１及び第２のＢａサイト１１２の各々を区別しない。したがって、化学式（Ｂａ１−ｘＫｘ）Ｆｅ２Ａｓ２で表される鉄化合物１１０において、第１のＢａサイト１１１及び第２のＢａサイト１１２の各々は、ＢａとＫとの組成比によって決定される確率に基づいてＫに占有されている。すなわち、鉄化合物１１０において、第１のＢａサイト１１１におけるＢａとＫとの組成比、及び、第２のＢａサイト１１２におけるＢａとＫとの組成比は、いずれも１−ｘ：ｘで等しい。
【０００５】
これは、Ｂａのイオン半径とＫのイオン半径とが近いことに起因して、ＢａとＫとがよく混ざり合うためである。鉄系化合物１１０においては、ＴｈＣｒ２Ｓｉ２構造を保ったまま、置換量ｘを０≦ｘ≦１の範囲内で連続的に変化させることができる。すなわち、鉄系化合物１１０においては、ＴｈＣｒ２Ｓｉ２構造を保ったまま、ＢａとＫとの組成比を、１：０から０：１の範囲内で連続的に変化させることができる。
【０００６】
また、鉄系化合物１１０は、置換量ｘが所定の範囲内にある場合に超伝導性を示すことでも知られている。鉄系化合物１１０において、超伝導臨界温度ＴＣは、置換量ｘに大きく依存する。具体的には、（１）置換量ｘがおよそ０．４（Ｂａ又はＳｒとＫとの組成比がおよそ３：２）である場合に、ＴＣが最も高くなる（（Ｂａ０．６Ｋ０．４）Ｆｅ２Ａｓ２の場合、ＴＣ〜３８Ｋ）こと、（２）置換量ｘが０．４より多くても少なくてもＴＣは低下すること、が知られている。したがって、所望のＴＣ（多くの場合、最高のＴＣ）を有する鉄系化合物１１０を再現性よく製造するためには、製造時に置換量ｘを精密に制御することが求められる。
【０００７】
また、これらの鉄系化合物１１０は、パウダーインチューブ法を用いて粉体から線材へ加工することができるため、超伝導線材用の材料として有望視されている。パウダーインチューブ法とは、超伝導性化合物の粉体を金属管に充填した後に、その金属管を圧延により引き延ばすことによって長細い線状に加工する方法である。パウダーインチューブ法は、超伝導線材を製造するために多く用いられている方法である。非特許文献１，２には、パウダーインチューブ法を用いて作製した（Ｂａ１−ｘＫｘ）Ｆｅ２Ａｓ２の超伝導線材が記載されている。
【先行技術文献】
【非特許文献】
【０００８】
【非特許文献１】Qing-Ping Ding et.al., SUPERCONDUCTOR SCIENCE AND TECHNOLOGY, 25 (2012) 035019.
【非特許文献２】J. D. Weiss et. al., NATURE MATERIALS, VOL.11, p.682, AUGUST2012.
【発明の概要】
【発明が解決しようとする課題】
【０００９】
しかしながら、化学式（Ｂａ１−ｘＫｘ）Ｆｅ２Ａｓ２又は（Ｓｒ１−ｘＫｘ）Ｆｅ２Ａｓ２で表される鉄系化合物において、Ｂａ及びＫ、或いは、Ｓｒ及びＫの高い蒸気圧に起因して、Ｂａ及びＫ、或いは、Ｓｒ及びＫが製造時に蒸発しやすく、且つ、それぞれの蒸発の度合いが異なる。このため、鉄系化合物を製造するために同じ仕込み組成比を用いたとしても、製造するたびに置換量ｘ、すなわちＴＣがばらつくという問題が生じる。言い換えれば、所望のＴＣを有する鉄系化合物を再現性よく製造することが難しいという問題を有する。非特許文献１，２に示すように、ＴＣが制御された鉄系化合物が得られたとしても、その化合物粉体を用いて製造された線材の加熱工程で、線材内部の鉄系化合物の置換量ｘがずれてＴＣが低下するという問題がある。
【００１０】
上述したように、これらの鉄系化合物のＴＣは、Ｂａ又はＳｒとＫとの組成比に大きく依存するため、この組成比がばらつきやすいということは、製造した超伝導線材のＴＣがばらつき、その結果、臨界電流密度Ｊｃなどの線材の性能が大きくばらつくということを意味する。超伝導化合物の実用化を進めるためには、材料や線材の製造工程の多少の条件の違いによらず、安定したＴＣを有する超伝導性化合物が求められる。
【００１１】
また、非特許文献１，２に記載されているように鉄系化合物を用いて超伝導線材に加工した場合、原因の詳細は解明されていないものの組成比のずれが生じ、結果としてＴＣが低下することが知られている。上述したように、鉄系化合物において置換量ｘは、０≦ｘ≦１の範囲内で連続的に変化することができるので、鉄系化合物を製造するたびに置換量ｘが異なり、結果としてＴＣが異なるという問題が生じる。
【００１２】
本発明は、上記の問題点に鑑みてなされたものであり、その目的は、ＴＣのばらつきを抑制可能な鉄系化合物、鉄系化合物を利用した超伝導線材、及び鉄系化合物の製造方法を提供することである。
【課題を解決するための手段】
【００１３】
上記の課題を解決するために、本発明に係る鉄系化合物は、化学式ＡＡ’Ｆｅ４Ａｓ４で表される鉄系化合物であって、上記ＡはＬａ及びＮａであり、上記Ａ’はＲｂ及びＣｓから選ばれる少なくとも１つの元素であり、ＡＦｅ２Ａｓ２層とＡ’Ｆｅ２Ａｓ２層とが交互に積層した結晶構造を有し、上記結晶構造の空間群は、単純正方晶Ｐ４／ｍｍｍである、ことを特徴とする。
【００１４】
上記の課題を解決するために、本発明に係る超伝導線材は、金属管と、当該金属管に充填された本発明に係る鉄系化合物とを備えている。
【００１５】
上記の課題を解決するために、本発明に係る鉄系化合物の製造方法は、本発明の一態様に係る鉄系化合物の製造方法であって、上記ＡはＬａ及びＮａであり、上記Ａ’はＲｂ及びＣｓから選ばれる少なくとも１つの元素であり、出発原料である、Ａ、Ａ’、Ｆｅ、及びＡｓの各元素、又は、Ａ、Ａ’、Ｆｅ、及びＡｓを含む各化合物を混合する混合工程と、上記混合工程において混合された混合物を、容器中に密閉した状態で、７００℃以上、１０００℃以下で加熱する加熱工程とを含む、ことを特徴とする。
【発明の効果】
【００１６】
本発明によれば、ＴＣのばらつきを抑制可能な鉄系化合物及びその製造方法を提供することができる。
【図面の簡単な説明】
【００１７】
【図１】本発明に係る鉄系化合物の結晶構造を示す斜視図である。
【図２】（ａ）は、本発明に係る超伝導線材の構成を示す斜視図であり、（ｂ）は、上記超伝導線材の製造工程の一工程である圧延工程の概略図である。
【図３】（ａ）〜（ｂ）の各々は、本発明に係る鉄系化合物の実施例１〜２である鉄系化合物のＸ線回折パターンをそれぞれ示すグラフであり、
【図４】比較例である鉄系化合物のＸ線回折パターンパターンを示すグラフである。
【図５】図３の（ａ）に示したＸ線回折パターンをリートベルト法によって解析した結果を示すグラフである。
【図６】図３の（ａ）〜（ｂ）に示した鉄系化合物の帯磁率の温度依存性を示すグラフである。
【図７】本発明の比較例に係る鉄系化合物の結晶構造を示す斜視図である。
【発明を実施するための形態】
【００１８】
〔鉄系化合物〕
本発明に係る鉄系化合物は、化学式ＡＡ’Ｆｅ４Ａｓ４で表される鉄系化合物であって、上記ＡはＬａ及びＮａであり、上記Ａ’はＲｂ及びＣｓから選ばれる少なくとも１つの元素であり、ＡＦｅ２Ａｓ２層とＡ’Ｆｅ２Ａｓ２層とが交互に積層した結晶構造を有し、上記結晶構造の空間群は、単純正方晶Ｐ４／ｍｍｍである。このような組成で、且つ、当該結晶構造を有することで、理由は後述するが、ＴＣのばらつきが抑制される。従って、ＴＣが安定した超伝導材料を再現性良く得ることができる。
【００１９】
本発明に係る鉄系化合物において、Ａは、Ｌａ及びＮａであり、Ａ’は、Ｒｂであることがより好ましい。つまり、本発明に係る鉄系化合物は、（Ｌａ，Ｎａ）ＲｂＦｅ４Ａｓ４であることがより好ましい。以下において、（Ｌａ，Ｎａ）ＲｂＦｅ４Ａｓ４のことを（Ｌａ，Ｎａ）Ｒｂ１１４４とも表現する。
【００２０】
また、本発明に係る鉄系化合物において、Ａは、Ｌａ及びＮａであり、Ａ’は、Ｃｓであることがより好ましい。つまり、本発明に係る鉄系化合物は、（Ｌａ，Ｎａ）ＣｓＦｅ４Ａｓ４であることがより好ましい。以下において、（Ｌａ，Ｎａ）ＣｓＦｅ４Ａｓ４のことを（Ｌａ，Ｎａ）Ｃｓ１１４４とも表現する。
【００２１】
〔鉄系化合物の結晶構造〕
本実施形態に係る鉄系化合物の結晶構造について、図１を参照して説明する。図１は、本実施形態に係る鉄系化合物１０の結晶構造を示す斜視図である。なお、図７は、鉄系化合物１０の比較例である鉄系化合物１１０の結晶構造を示す斜視図である。
【００２２】
図１に示すように、鉄系化合物１０は、Ａが占有するサイトであるＡサイト１１と、Ａ’が占有するサイトであるＡ’サイト１２と、Ｆｅが占有するサイトであるＦｅサイト１３と、Ａｓが占有するサイトであるＡｓサイト１４とＡｓサイト１５とによって構成されている。鉄系化合物１０の場合は、結晶学的に異なる二つのＡｓサイトが存在する。
【００２３】
一方、図７に示すように、鉄系化合物１１０の場合は、Ａｓサイトは一つしか存在しない。ＡＦｅ２Ａｓ２層１６は、Ａサイト１１とＦｅサイト１３とＡｓサイト１４とによって構成されている。Ａ’Ｆｅ２Ａｓ２層１７は、Ａ’サイト１２とＦｅサイト１３とＡｓサイト１５とによって構成されている。
【００２４】
鉄系化合物１０において、Ａイオンのイオン半径と、Ａ’イオンのイオン半径とは、大きく異なる。このイオン半径の違いに起因して、ＡイオンがＡサイト１１を占有した場合、Ａ’サイト１２を占有することができず、Ａ’イオンは、Ａ’サイト１２を占有し、Ａサイト１１を占有することができない。このように、Ａサイト１１と占有するイオンと、Ａ’サイト１２を占有するイオンとが異なるため、鉄系化合物１０の結晶構造は、ＡＦｅ２Ａｓ２層１６とＡ’Ｆｅ２Ａｓ２層１７とが規則的に積層した積層構造をとる。その結果、鉄系化合物１０が有する結晶構造の空間群は、従来から知られている鉄系化合物１１０が有する結晶構造の空間群である体心正方晶Ｉ４／ｍｍｍとは異なり、単純正方晶Ｐ４／ｍｍｍとなる。
【００２５】
鉄系化合物１０においては、上記の結晶構造に起因してＡとＡ’との組成比が１：１に固定されており、それ以外の組成比をとることができない。このことは、ＢａとＫと（又はＳｒとＫと）の組成比を、１：０から０：１の範囲内で連続的にとることができる従来の鉄系化合物１１０と全く異なり、ＡとＡ’との組成比のばらつきを抑制することができるという顕著な効果を奏する。結果として、鉄系化合物１０のＴＣが鉄系化合物１０に固有の値に保たれるため、鉄系化合物１０を製造するときのＴＣのばらつきを抑制することができる。すなわち、鉄系化合物１０を製造するときの歩留まりや品質の安定性を向上させることができる。
【００２６】
図１に示すような結晶構造を有する化合物は、本発明の鉄系化合物に限らずこれまでに報告例がなく、本願の発明者らが初めて発見した化合物である。
【００２７】
〔製造方法〕
本発明に係る鉄系化合物の製造方法（以下、単に「本発明に係る製造方法」という。）は、化学式ＡＡ’Ｆｅ４Ａｓ４で表される鉄系化合物の製造方法であって、上記ＡはＬａ及びＮａであり、上記Ａ’はＲｂ及びＣｓから選ばれる少なくとも１つの元素である。本製造方法は、出発原料である、Ａ、Ａ’、Ｆｅ、及びＡｓの各元素、又は、Ａ、Ａ’、Ｆｅ、及びＡｓを含む各化合物を混合する混合工程と、上記混合工程において混合された混合物を、容器中に密閉した状態で、７００℃〜１０００℃で加熱する加熱工程とを含んでいる。この製造方法によれば、本発明の一態様に係る鉄系化合物を好適に製造することができる。
【００２８】
〔出発原料〕
出発原料は、Ａ、Ａ’、Ｆｅ、及びＡｓの各元素、又は、Ａ、Ａ’、Ｆｅ、及びＡｓを含む化合物であればよく、少なくともＡＡｓ、Ａ’Ａｓ、及びＦｅ２Ａｓを含むことがより好ましい。ＡＡｓ、Ａ’Ａｓ、及びＦｅ２Ａｓの各化合物は、高純度な化合物が市販されている。従って、これらの出発原料を用いることによって、本発明の一態様に係る鉄系化合物を現実的な価格で安定供給することができる。例えば、ＡがＬａ及びＮａであり、Ａ’がＲｂである鉄系化合物を製造する場合、すなわち、（Ｌａ，Ｎａ）Ｒｂ１１４４を製造する場合、出発原料としてＬａＡｓ、ＮａＡｓ、ＲｂＡｓ、及びＦｅ２Ａｓの組み合わせを採用することができる。
【００２９】
出発原料の各々は、粉砕することにより粉体となり得ることが好ましい。出発原料の各々が粉体であることによって、混合工程において均一に混合することが容易になる。
【００３０】
〔混合工程〕
混合工程は、出発原料を混合する工程であればよく、例えば、不活性ガス雰囲気中で実施されることがより好ましい。不活性ガスとしては、窒素ガス、アルゴンガス等が挙げられる。不活性ガス雰囲気の環境は、例えばグローブボックス内に不活性ガスを充満させることによって実現できる。不活性ガス雰囲気中で混合工程を実施することにより、出発原料が混合工程において劣化（主には酸化）することを防止することができる。
【００３１】
なお、混合工程において用いる器具は、出発原料を混合可能な器具であれば特に限定されるものではない。例えば、当該器具として乳鉢を用いることができる。
【００３２】
〔加熱工程〕
加熱工程では、混合工程において混合された混合物を、容器中に密閉した状態で、７００℃以上、１０００℃以下で加熱すればよい。
【００３３】
混合物を密閉するために用いられる容器は、１０００℃以上の高温において、混合物に含まれるＡ、Ａ’、Ｆｅ、及びＡｓ、並びに、酸素及び窒素と反応しにくい材料によって構成されていることが好ましい。混合物を密閉する容器の一例として、ステンレス管が挙げられる。混合物を密閉するために、当該ステンレス管の両端は、溶接することによって封止されていてもよいし、市販されている配管用のステンレスキャップを用いることによって封止されていてもよい。ステンレス管の両端を封止するためにステンレスキャップを用いることによって、ステンレス管の溶接が不要になり、混合物の密閉及び製造された鉄系化合物の取り出しを容易に行うことができる。また、ステンレス管と混合物との反応を避けるため、アルミナ坩堝(タンマン管)に混合物を入れて、それをステンレス管に密閉してもよい。
【００３４】
上記加熱工程において加熱のために用いられる炉は、加熱温度を所望の温度に制御可能な炉であればよい。炉の一例として、電気炉を挙げられるがこれに限定されるものではない。また、上記加熱工程において加熱のために用いられる炉は、炉の内部に不活性ガスを流すことができる炉であってもよい。この構成によれば、不活性ガス雰囲気中で加熱工程を実施することができ、加熱工程中に混合物を入れた容器が劣化することを防止できる。
【００３５】
上記加熱工程における加熱温度は、Ａ’の各々としてどの元素を選択するかに応じて、表１に示した温度範囲内において変化させることが好ましい。なお、表１に示した好ましい加熱温度は、鉄系化合物の製造工程を実施する環境等に依存して変化し得る。したがって、表１に示した温度範囲は、好ましい加熱温度のあくまでも一例であって、これに限定されるものではない。
【００３６】
【表１】
2019049030.tif 000003
【００３７】
加熱工程における加熱時間は、１時間以上であることが好ましい。加熱時間を１時間以上とすることで、出発原料同士の反応を十分に進めることができる。また、上記加熱時間は、１０時間以下であることが好ましい。加熱時間が１時間以上、１０時間以下の範囲内では、加熱時間を長くすることに伴い、製造された試料中の鉄系化合物の純度が高まる傾向にある。１０時間を超すと、試料中の鉄系化合物の純度が飽和する場合があるので、１０時間以下とすることによって、十分な純度の試料を短時間で得ることができる。
【００３８】
本発明に係る製造方法は、試料に残る未反応の出発原料を減らし、製造された試料中の鉄系化合物の純度を更に向上させるために、加熱工程（１回目の加熱工程とも呼ぶ）の後に、粉砕・混合工程及び繰り返して実施して、その後に２回目以降の加熱工程をさらに行ってもよい。
【００３９】
粉砕・混合工程は、１回目の加熱工程によって得られた鉄系化合物であって、容器から取り出された鉄系化合物を粉砕し、且つ、粉砕された鉄系化合物の粉体を混合する工程である。粉砕・混合工程は、混合工程と同様に不活性ガス雰囲気中で実施されることが好ましい。
【００４０】
２回目以降の加熱工程は、粉砕・混合工程において混合された混合物を、容器中に密閉した状態で、７００℃〜１０００℃で加熱してもよい。２回目以降の加熱工程で用いる電気炉及び容器としては、１回目の加熱工程で用いる電気炉及び容器と同じものを採用すればよい。なお、２回目以降の加熱工程における加熱時間は、例えば１時間以上１０時間以下であることが好ましい。２回目以降の加熱工程における加熱時間を、１時間以上とすることによって、製造された試料中の鉄系化合物の純度を更に高めることができ、１０時間以下とすることによって、試料製造に要する時間が無用に長くなくことを防止することができる。
【００４１】
また、本発明に係る鉄系化合物の製造方法において、粉砕・混合工程、及び、粉砕・混合工程後の加熱工程の各々は、１度ずつに限られるものではなく、交互に繰り返されてもよい。
【００４２】
〔秤量工程〕
本発明に係る製造方法は、混合工程の前に、出発原料である各化合物を秤量する秤量工程を含むことがより好ましい。
【００４３】
秤量工程において秤量する出発原料の仕込み組成比は、製造する鉄系化合物、製造方法等に応じて適宜設定すればよいが、例えば、Ａ：Ａ’：Ｆｅ：Ａｓ＝１：１：４：４を基本とすればよい。ただし、以下に述べるようにこれに限定されるものではない。Ｆｅのモル数に対する、Ａのモル比、Ａ’のモル比、及びＡｓのモル比は、所定の範囲内において適宜変更することができる。
【００４４】
秤量工程で秤量するＡのＦｅに対するモル比は、０．１２５以上０．３７５以下であり、秤量するＡ’のＦｅに対するモル比は、０．１２５以上０．３７５以下であり、秤量するＮａのＬａに対するモル比は、０．６７以上４．０以下である、ことが好ましい。
【００４５】
本発明に係る鉄系化合物では、Ａのイオン半径とＡ’のイオン半径とが大きく異なる。そのため、Ａ’がＡサイトに配置されることはなく、且つ、ＡがＡ’サイトに配置されることはない。従って、秤量した出発原料の仕込み組成比がＡ：Ａ’：Ｆｅ：Ａｓ＝１：１：４：４から多少ずれていたとしても、製造された試料中の鉄系化合物におけるＡとＡ’との組成比は、１：１となる。このように、本発明に係る製造方法によれば、本発明に係る鉄系化合物を製造することができる。
【００４６】
なお、秤量する出発原料の仕込み組成比がＡ：Ａ’：Ｆｅ：Ａｓ＝１：１：４：４からずれていることに起因して、製造された試料の内部には、鉄系化合物１０とは異なる物質（異相）が生じることがある。異相は、多くの場合超伝導を示さない。この場合であっても、超伝導部分を構成するＡＡ’Ｆｅ４Ａｓ４の組成比は、Ａ：Ａ’：Ｆｅ：Ａｓ＝１：１：４：４からずれないため、鉄系化合物１０のＴＣは物質固有の値に維持される。
【００４７】
また、秤量工程で秤量するＡのＦｅに対するモル比は、０．２５を上回り０．３以下であり、秤量するＡ’のＦｅに対するモル比は、０．２５を上回り０．３以下であり、秤量するＡｓのＦｅに対するモル比は、１を上回り１．２以下であることがより好ましい。
【００４８】
加熱工程において、Ａ、Ａ’、及びＡｓの各々は、わずかに蒸発する可能性がある。このＡ、Ａ’、及びＡｓの蒸発を考慮して、Ｆｅに対して、Ａ、Ａ’、及びＡｓの各々を所定の量より多く秤量することによって、製造された試料に含まれる異相の量を抑制することができる。
【００４９】
〔成形工程〕
本発明に係る製造方法は、混合工程の後に成形工程を含んでもよい。成形工程では、混合工程において混合された混合物を所望の形状に成形すればよく、例えば、ペレット状に加圧成形することがより好ましい。混合工程の後に成形工程を実施することによって、出発原料同士の反応が促進されることにより加熱時間を短縮することができるとともに、加熱後、容器からの試料の取り出しが容易になる。
【００５０】
なお、上述した成形工程及び混合物を容器に密閉する工程は、混合工程と同様に、不活性ガス雰囲気中で実施されることが好ましい。これらの工程を不活性ガス雰囲気中で実施することにより、混合物が劣化することを防止できる。
【００５１】
〔本発明に係る製造方法の効果〕
本発明に係る製造方法によれば、再現性良く、線材応用などに十分な純度の鉄系化合物１０を得ることができる。
【００５２】
〔その他の製造方法〕
本発明に係る鉄系化合物は、上述の本発明に係る製造方法以外の方法で製造してもよい。例えば、真空蒸着法、スパッタリング法、レーザーアブレイション法等で薄膜を形成する方法が挙げられる。
【００５３】
真空蒸着法を用いて本発明に係る鉄系化合物を製造する場合、ＡＡｓ、Ａ’Ａｓ、及びＦｅ２Ａｓの各々の化合物をソースとする３元蒸着、あるいは、Ａ、Ａ’、Ａｓ、Ｆｅ元素をソースとする４元蒸着を採用すればよい。例えば上述の３元蒸着を用いる場合、Ａの成膜速度、Ａ’の成膜速度、Ｆｅの成膜速度、及びＡｓの成膜速度の各々をモニターすることによって、組成比がＡ：Ａ’：Ｆｅ：Ａｓ＝１：１：４：４である鉄系化合物を成膜可能である。
【００５４】
スパッタリング法又はレーザーアブレイション法を用いて鉄系化合物を製造する場合、一旦、本発明に係る製造方法によって製造した、鉄系化合物をターゲットの形に加圧成形したものを、ターゲットとして用いればよい。
【００５５】
以上のように、薄膜の鉄系化合物も製造可能であるため、超伝導線材などのバルク材料を用いた応用に加えて、電子デバイスへも応用することができる。
【００５６】
〔超伝導物質としての利用〕
本発明に係る鉄系化合物は、温度及び外部磁場を制御することによって超伝導状態とすることができる。したがって、超伝導状態にある鉄系化合物も本発明の範疇に含まれる。
【００５７】
本発明に係る鉄系化合物を超伝導状態にすることができる温度の条件は、本発明に係る鉄系化合物の態様、外部磁場の大きさによっても異なるが、例えば、外部磁場が０であるときに、２０Ｋ以上、２４Ｋ以下という高い温度でも超伝導状態にすることができる。当業者は、本発明に係る鉄系化合物を超伝導状態にするための温度及び外部磁場の条件を適宜見出すことができる。
【００５８】
このように、本発明に係る鉄系化合物は、外部磁場が０であるときに、２０Ｋ以上、２４Ｋ以下という高い温度でも超伝導性を示すものであることが好ましい。このような性質を有することによって、例えば超伝導線材や超伝導素子などに利用できるという利点がある。
【００５９】
本発明に係る超伝導線材は、金属管と、当該金属管に充填された本発明に係る鉄系化合物とによって構成されている。
【００６０】
本発明に係る超伝導線材の一実施形態である超伝導線材１について、図２を参照して説明すると次の通りである。図２の（ａ）は、超伝導線材１の構成を示す斜視図であり、図２の（ｂ）は、超伝導線材１の製造工程の一工程である圧延工程の概略図である。
【００６１】
図２の（ａ）に示すように、超伝導線材１は、本発明に係る鉄系化合物が充填されている複数の内側金属管２（特許請求の範囲に記載の金属管）と、複数の内側金属管２をまとめて収納する外側金属管３を備えている。本実施形態において、内側金属管２の内部には鉄系化合物１０が充填されている。
【００６２】
また、内側金属管２と鉄系化合物１０との間には、図２の（ａ）に図示しない反応防止層を備えていてもよい。内側金属管２と鉄系化合物１０とが反応することを抑制できるからである。超伝導線材の製造段階において、Ａ及びＡ’の何れかが金属管を構成する金属と反応した場合であっても、超伝導線材中に形成された本発明の鉄系化合物におけるＡとＡ’との組成比は、１：１から変化しない。したがって、超伝導線材への加工の前後においてＡとＡ’との組成比を一定に保つことができるため、加工前の鉄系化合物と同等のＴＣを有する超伝導線材を再現性よく製造することができる。
【００６３】
なお、本実施形態においては、超伝導線材１が複数の内側金属管２を備えているものとして説明したが、１本の内側金属管２によって構成されていてもよい。
【００６４】
また、超伝導線材１は、断面形状が円形である丸線のまま用いることもできるし、断面形状が長方形であるテープ状の超伝導線に加工して用いることもできる。超伝導線材１を圧延する方法の一例としては、図２の（ｂ）に示すような一対のローラーを用いて圧延する方法が挙げられる。また、上記一対のローラーに代えてプレス機を用いることもできるし、一対のローラーとプレス機とを組み合わせることもできる。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６６】
〔付記事項〕
以上のように、本発明に係る鉄系化合物では、上記Ａは、Ｌａ及びＮａであり、上記Ａ’は、Ｒｂ及びＣｓから選ばれる少なくとも１つの元素であることがより好ましい。
【００６７】
また、本発明に係る鉄系化合物では、上記Ａは、Ｌａ及びＮａであり、上記Ａ’は、Ｒｂ又はＣｓであることがより好ましい。
【００６８】
また、本発明に係る鉄系化合物では、上記Ｌａと上記Ｎａとの組成比を１−ｘ：ｘとして、当該ｘは、０．４以上０．８以下であることが好ましい。
【００６９】
また、本発明に係る鉄系化合物の製造方法では、上記混合工程の前に、上記各化合物を秤量する秤量工程を含み、上記秤量工程において、秤量するＡのＦｅに対するモル比は、０．１２５以上０．３７５以下であり、秤量するＡ’のＦｅに対するモル比は、０．１２５以上０．３７５以下であり、秤量するＮａのＬａに対するモル比は、０．６７以上４．０以下である、ことがより好ましい。
【００７０】
また、本発明に係る鉄系化合物の製造方法では、上記秤量工程において、秤量するＡのＦｅに対するモル比は、０．２５を上回り０．３以下であり、秤量するＡ’のＦｅに対するモル比は、０．２５を上回り０．３以下であり、秤量するＡｓのＦｅに対するモル比は、１を上回り１．２以下であることがより好ましい。
【００７１】
また、本発明に係る鉄系化合物の製造方法では、上記出発原料は、少なくともＡＡｓ、Ａ’Ａｓ、及びＦｅ２Ａｓを含むことがより好ましい。
【実施例】
【００７２】
〔実施例１〜２〕
実施例１の鉄系化合物は、化学式ＡＡ’Ｆｅ４Ａｓ４で表される鉄系化合物のＡとしてＬａ及びＮａを選択し、且つ、Ａ’としてＲｂを選択したものである。実施例２の鉄系化合物は、化学式ＡＡ’Ｆｅ４Ａｓ４で表される鉄系化合物のＡとしてＬａ及びＮａを選択し、且つ、Ａ’としてＣｓを選択したものである。以下では、実施例１の鉄系化合物を（Ｌａ，Ｎａ）Ｒｂ１１４４と記載し、実施例２の鉄系化合物を（Ｌａ，Ｎａ）Ｃｓ１１４４と記載する。
【００７３】
表２に、実施例１である（Ｌａ，Ｎａ）Ｒｂ１１４４、及び、実施例２である（Ｌａ，Ｎａ）Ｃｓ１１４４の各々の格子定数ａ，ｃ及びＴＣを示す。
【００７４】
【表２】
2019049030.tif 000004
【００７５】
（Ｌａ，Ｎａ）Ｒｂ１１４４を製造するための出発原料として、ＬａＡｓ、ＮａＡｓ、ＲｂＡｓ、Ｆｅ２Ａｓ及びＦｅＡｓの各化合物の粉体を用いた。
【００７６】
秤量工程において、ＬａＡｓ、ＮａＡｓ、ＲｂＡｓ、Ｆｅ２Ａｓ、及びＦｅＡｓのモル比が０．５：０．７５：１．０：１．８：０．４となるように各化合物を秤量した。これは、加熱工程においてＬａ，Ｎａ，Ｒｂ，Ａｓの一部が蒸発することを見込んだためである。加熱工程におけるこの蒸発を見込まない場合には、ＬａＡｓ、ＮａＡｓ、ＲｂＡｓ、及びＦｅ２Ａｓのモル比が０．５：０．５：１：２になるように各化合物を秤量すればよい。
【００７７】
混合工程において、乳鉢を用いて秤量したＬａＡｓ、ＮａＡｓ、ＲｂＡｓ、及びＦｅ２Ａｓを混合することによって混合物とした。
【００７８】
成形工程において、混合工程において混合された混合物をペレット状に加圧成形した。加圧成形するためには、一軸性の加圧成形器を用い、約１００ＭＰａの圧力を用いた。
【００７９】
ペレット状に加圧成形した混合物をステンレス管の内部に挿入したあと、ステンレス管の両端をステンレスキャップで封止した。ステンレスキャップとしては、配管用のものを用いた。
【００８０】
なお、混合工程、成形工程、及びステンレス管に混合物を封止する工程の各々は、窒素ガスを充満させたグローブボックス内、すなわち、窒素ガス雰囲気中において実施した。
【００８１】
加熱工程において、混合物を封止したステンレス管を箱形電気炉で加熱した。（Ｌａ，Ｎａ）Ｒｂ１１４４を製造するために、加熱温度を８８０℃に設定し、加熱時間を５時間に設定した。試料の粉砕、加圧成形、ステンレス管封止、加熱工程をもう一度繰り返した。
【００８２】
以上の製造方法を用いて実施例１の（Ｌａ，Ｎａ）Ｒｂ１１４４を製造した。
【００８３】
出発原料のＲｂＡｓをＣｓＡｓに変更したうえで、加熱工程における加熱温度を８７０℃に変更した以外は実施例１と同じ操作を行なって、実施例２の（Ｌａ，Ｎａ）Ｃｓ１１４４を製造した。
【００８４】
〔比較例１〕
化学式（Ｂａ０．５Ｋ０．５）Ｆｅ２Ａｓ２で表される鉄系化合物を製造した。化学式（Ｂａ０．５Ｋ０．５）Ｆｅ２Ａｓ２で表される鉄系化合物を（Ｂａ，Ｋ）１２２と記載する。
【００８５】
出発原料のＬａＡｓ，ＮａＡｓをＢａＡｓに変更し、且つ、ＲｂＡｓをＫＡｓに変更したうえで、加熱工程における加熱温度を８００℃に変更した以外は実施例１と同じ操作を行なって、比較例１である（Ｂａ，Ｋ）１２２を製造した。
【００８６】
〔結晶構造〕
図３の（ａ）は、実施例１の（Ｌａ，Ｎａ）Ｒｂ１１４４のＸ線回折パターンを示すグラフであり、図３の（ｂ）は、実施例２の（Ｌａ，Ｎａ）Ｃｓ１１４４のＸ線回折パターンを示すグラフである。図４は、比較例の（Ｂａ，Ｋ）１２２のＸ線回折パターンを示すグラフである。
【００８７】
図４に示したように、（Ｂａ，Ｋ）１２２のＸ線回折パターンからは、回折指数ｈｋｌとした場合に、ｈ＋ｋ＋ｌが偶数となる回折ピークのみが確認された。これは、（Ｂａ，Ｋ）１２２が有する結晶構造の空間群がＩ４／ｍｍｍであり、エックス線回折における消滅則が適用されたためである。
【００８８】
それに対して、図３の（ａ）に示されるように、（Ｌａ，Ｎａ）Ｒｂ１１４４のＸ線回折パターンからは、ｈ＋ｋ＋ｌが偶数となる回折ピークに加えて、ｈ＋ｋ＋ｌが奇数となる回折ピークも確認された。なお、図３の（ａ）において、ｈ＋ｋ＋ｌが奇数となる回折ピークには、矢印を付した。
【００８９】
このことと、後述するＸ線回折パターンをリートベルト法を用いて解析した結果とから、（Ｌａ，Ｎａ）Ｒｂ１１４４は、図１に示した結晶構造を有し、且つ、その結晶構造の空間群は、Ｐ４／ｍｍｍであると結論づけられた。結晶構造の空間群がＰ４／ｍｍｍである場合、エックス線回折における消滅則が適用されないため、Ｘ線回折パターンにｈ＋ｋ＋ｌが奇数となる回折ピークも現れると考えられる。
【００９０】
以上のことから、（Ｌａ，Ｎａ）Ｒｂ１１４４が図１に示した結晶構造を有していること、すなわち、空間群がＰ４／ｍｍｍであり、Ａサイト１１が（Ｌａ，Ｎａ）のみで占有されており、Ａ’サイト１２がＲｂのみで占有されていることが分かった。（Ｌａ，Ｎａ）Ｒｂ１１４４と（Ｂａ，Ｋ）１２２との決定的な違いは、この点である。
【００９１】
図３の（ｂ）を参照すれば、（Ｌａ，Ｎａ）Ｃｓ１１４４のＸ線回折パターンからは、ｈ＋ｋ＋ｌが偶数となる回折ピークに加えて、ｈ＋ｋ＋ｌが奇数となる回折ピーク（矢印参照）も確認された。したがって、（Ｌａ，Ｎａ）Ｃｓ１１４４が図１に示した結晶構造、すなわち空間群がＰ４／ｍｍｍである結晶構造を有していることが分かった。
【００９２】
実施例１である（Ｌａ，Ｎａ）Ｒｂ１１４４のＸ線回折パターンをリートベルト法を用いて解析した結果を、図５を参照して説明する。図５は、（Ｌａ，Ｎａ）Ｒｂ１１４４のＸ線回折パターンをリートベルト法によって解析した結果を示すグラフである。図５の上図に示した点プロットは、測定したＸ線回折パターンを示し、図５の上図に示した実線は、その測定したＸ線回折パターンのフィッティング結果を示し、図５の下図は、測定したＸ線回折パターンとフィッティング結果との差分を示すグラフである。また、図５に挿入した挿入図は、２θが９０ｄｅｇ．以上１４０ｄｅｇ．以下である範囲を拡大したものである。
【００９３】
リートベルト法を用いた解析の結果より、（Ｌａ，Ｎａ）Ｒｂ１１４４の結晶構造は、空間群がＰ４／ｍｍｍである図１に示すような結晶構造の回折パターンを用いて、高精度に再現できることが分かった。
【００９４】
この解析の結果より、（Ｌａ，Ｎａ）Ｒｂ１１４４の結晶構造パラメータを、表３の通りに決定した。
【００９５】
【表３】
2019049030.tif 000005
【００９６】
〔超伝導特性〕
実施例１の（Ｌａ，Ｎａ）Ｒｂ１１４４、及び実施例２の（Ｌａ，Ｎａ）Ｃｓ１１４４の各々の超伝導特性について、図６を参照して説明する。図６は、（Ｌａ，Ｎａ）Ｒｂ１１４４、及び（Ｌａ，Ｎａ）Ｃｓ１１４４の各々の帯磁率の温度依存性を示すグラフである。
【００９７】
ここでは、超伝導特性を反映する物理量である帯磁率を用いて、（Ｌａ，Ｎａ）Ｒｂ１１４４、及び（Ｌａ，Ｎａ）Ｃｓ１１４４の超伝導特性を検証した。
【００９８】
図６に図示したプロット２１ａ、及びプロット２２ａの各々は、磁場中冷却（ＦＣ）を行った（Ｌａ，Ｎａ）Ｒｂ１１４４、及び（Ｌａ，Ｎａ）Ｃｓ１１４４の帯磁率を表し、プロット２１ｂ、及びプロット２２ｂの各々は、ゼロ磁場中冷却（ＺＦＣ）を行った（Ｌａ，Ｎａ）Ｒｂ１１４４、及び（Ｌａ，Ｎａ）Ｃｓ１１４４の帯磁率を表す。
【００９９】
図６によれば、（Ｌａ，Ｎａ）Ｒｂ１１４４、及び（Ｌａ，Ｎａ）Ｃｓ１１４４の各々は、２４Ｋ以上２７Ｋ以下の範囲内に収まるＴＣを有することが分かった。このＴＣは、超伝導線材が利用される場合の温度として想定される温度（４．２〜２０Ｋ）に比べて十分に高いことが分かった。
【産業上の利用可能性】
【０１００】
本発明は、化学式ＡＡ’Ｆｅ４Ａｓ４で表される鉄系化合物、超伝導線材、及び鉄系化合物の製造方法に利用することができる。
【符号の説明】
【０１０１】
１  超伝導線材
２  内側金属管（金属管）
３  外側金属管
１０  鉄系化合物
１１  Ａサイト
１２  Ａ’サイト
１３  Ｆｅサイト
１４，１５  Ａｓサイト
１６  ＡＦｅ２Ａｓ２層
１７  Ａ’Ｆｅ２Ａｓ２層
【図１】
2019049030.tif 000006
【図２】
2019049030.tif 000007
【図３】
2019049030.tif 000008
【図４】
2019049030.tif 000009
【図５】
2019049030.tif 000010
【図６】
2019049030.tif 000011
【図７】
2019049030.tif 000012